(57)【要約】      （修正有）【課題】マイクロカプセル顔料のコア成分を構成する媒に対する溶解性が十分に高い優れた発色濃度と明るい色相が得られるロイコ色素、この色素の顕色、消色機構を利用した熱変色性のマイクロカプセル顔料及びこのマイクロカプセル顔料を含有した筆記具用インク組成物の提供。【解決手段】４−（４−ジアルキルアミノフェニル）−２−ヒドロキシフェニル−６−フェニルピリジンで示されるロイコ色素、該色素、顕色剤及び変色温度調整剤を少なくとも含むマイクロカプセル顔料、並びに、該マイクロカプセル顔料を含有する筆記具用インク組成物。【選択図】なし【特許請求の範囲】
【請求項１】
下記式（Ｉ）で示されるロイコ色素からなることを特徴とする色素。
【化１】
2018150475.tif 000006
〔上記式（Ｉ）中のＲ１、Ｒ２は、炭素数１〜４のアルキル基を表し、これらは互いに同一であっても異なっていてもよい。また、３つのＲ３のうち、何れか一つが−ＯＨ基（ヒドロキシ基）であり、残りの２つが水素原子を表す。〕
【請求項２】
請求項１記載の色素、顕色剤及び変色温度調整剤を少なくとも含むことを特徴とするマイクロカプセル顔料。
【請求項３】
請求項２に記載のマイクロカプセル顔料を含有することを特徴とする筆記具用インク組成物。
【発明の詳細な説明】
【技術分野】
【０００１】
本発明は、色素、それを用いたマイクロカプセル顔料及び筆記具用インク組成物に関し、更に詳しくは、優れた発色濃度と明るい色相が得られるロイコ色素からなる色素、この色素の顕色、消色機構を利用した熱変色性のマイクロカプセル顔料及びこのマイクロカプセル顔料を含有した筆記具用インク組成物に関する。
【背景技術】
【０００２】
従来より、ロイコ色素（染料）の顕色、消色機構を利用した熱変色性の色剤を用いた筆記具用インク組成物は、通常、上記色素をマイクロカプセル化した顔料を使用している。上記ロイコ色素を熱変色性マイクロカプセル顔料として用いるためには、マイクロカプセル顔料のコア成分を構成する媒体に対して十分な溶解性を有さなければならず、この溶解性が小さい場合には、満足する発色濃度が得られないものであった。
【０００３】
従来の熱変色性マイクロカプセル顔料において、発色時に蛍光性を有する黄色等の色調を有するロイコ色素及びこれを用いたマイクロカプセル顔料としては、例えば、
１）（イ）ピリジン系、キナゾリン系、及びビスキナゾリン系化合物から選ばれる電子供与性呈色性有機化合物、（ロ）前記電子供与性呈色性有機化合物に対して電子受容性である化合物、（ハ）前記（イ）、（ロ）成分による電子授受反応を特定温度域において可逆的に生起させる反応媒体である化合物の３成分を必須成分とする相溶体からなる可逆熱変色性組成物、これをマイクロカプセル内に内包してなるマイクロカプセル顔料（例えば、特許文献１参照）、
２）（イ）電子供与性呈色性有機化合物として特定式で示されるピリジン誘導体と、前記電子供与性呈色性有機化合物に対して電子受容性である化合物と、（ハ）前記（イ）、（ロ）成分による電子授受反応を特定温度域において可逆的に生起させる反応媒体である化合物とからなる可逆熱変色性組成物、これをマイクロカプセル内に内包してなるマイクロカプセル顔料（例えば、特許文献２参照）、
３）（イ）ロイコ色素、（ロ）顕色性物質、及び（ハ）変色温度調整剤をマイクロカプセルに内包されてなる可逆感温変色性組成物において、（ロ）顕色性物質が特定式で示される化合物であり、且つ（ハ）変色温度調整剤が特定式で示される化合物であることを特徴とする可逆感温変色性ヒステリシス組成物（例えば、特許文献３参照）などが知られている。
上記特許文献１のピリジン系化合物として、具体的には、４−（４’−メチルベンジルアミノフェニル）−ピリジン、２，６−ジフェニル−４−（４’−ジメチルアミノフェニル）−ピリジン、２，６−ジフェニル−４−（４’−フェニル、メチルアミノフェニル）−ピリジンなどが例示されており、また、上記特許文献２のピリジン誘導体としては、２，６−ビス（２’，４’−ジメチルオキシフェニル）−４−（４’−ジメチルアミノフェニル）−ピリジンなどが例示されており、上記特許文献３のロイコ色素としては、４，４’−ビス（ジエチルアミノ）ベンゾフェノンなどが例示されている。
【０００４】
しかしながら、上記特許文献１〜３に記載のロイコ色素（染料）となるピリジン系化合物・誘導体、または、４，４’−ビス（ジエチルアミノ）ベンゾフェノンを用いた熱変色性マイクロカプセル顔料は、マイクロカプセル顔料のコア成分を構成する媒体に対して溶解性が未だ十分でなく、満足する発色濃度、並びに明るい色相が得られない点などに課題がある。
【先行技術文献】
【特許文献】
【０００５】
【特許文献１】特開平７−１８６５４０号公報（特許請求の範囲、実施例等）
【特許文献２】特開２０００−１２９２５２号公報（特許請求の範囲、実施例等）
【特許文献３】特開２０１０−１３２８２２号公報（特許請求の範囲、段落００１６等）
【発明の概要】
【発明が解決しようとする課題】
【０００６】
本発明は、上記従来技術の課題等に鑑み、これを解消しようとするものであり、優れた発色濃度と明るい色相が得られるロイコ色素からなる色素、この色素の顕色、消色機構を利用した熱変色性のマイクロカプセル顔料及びこのマイクロカプセル顔料を含有した筆記具用インク組成物を提供することを目的とする。
【課題を解決するための手段】
【０００７】
本発明者らは、上記従来の課題等に鑑み、鋭意研究を行った結果、特定のロイコ色素、この色素を用いたマイクロカプセル顔料を用いることにより、上記目的の色素、それを用いたマイクロカプセル顔料及び筆記具用インク組成物が得られることを見出し、本発明を完成するに至ったのである。
【０００８】
すなわち、本発明の色素は、下記式（Ｉ）で示されるロイコ色素からなることを特徴とする。
【化１】
2018150475.tif 000002
〔上記式（Ｉ）中のＲ１、Ｒ２は、炭素数１〜４のアルキル基を表し、これらは互いに同一であっても異なっていてもよい。また、３つのＲ３のうち、何れか一つが−ＯＨ基（ヒドロキシ基）であり、残りの２つが水素原子を表す。〕
本発明のマイクロカプセル顔料は、上記色素、顕色剤及び変色温度調整剤を少なくとも含むことを特徴とする。また、本発明の筆記具用インク組成物は、上記マイクロカプセル顔料を含有することを特徴とする。
【発明の効果】
【０００９】
本発明によれば、優れた発色濃度と明るい色相が得られるロイコ色素からなる色素、この色素の顕色、消色機構を利用した熱変色性のマイクロカプセル顔料及びこのマイクロカプセル顔料を含有した筆記具用インク組成物が提供される。
【発明を実施するための形態】
【００１０】
以下に、本発明の実施形態を詳しく説明する。
〔色素〕
本発明の色素は、下記式（Ｉ）で示されるロイコ色素からなることを特徴とするものである。
【化２】
2018150475.tif 000003
〔上記式（Ｉ）中のＲ１、Ｒ２は、炭素数１〜４のアルキル基を表し、これらは互いに同一であっても異なっていてもよい。また、３つのＲ３のうち、何れか一つが−ＯＨ基（ヒドロキシ基）であり、残りの２つが水素原子を表す。〕
【００１１】
本発明に用いる上記式（Ｉ）で示される色素は、黄色のロイコ色素として発色濃度及び明るい黄色の色調となるものである。
黄色のロイコ色素としては、特許文献１、２で例示したピリジン化合物・誘導体、フルオラン類などが知られているが、本発明では、上記式（Ｉ）で示される色素を用いることで、更に、発色濃度に優れ、濃度が高く明るい色調となるものである。
上記式（Ｉ）中において、Ｒ１、Ｒ２はメチル基、エチル基、ｎ−プロピル基、イソプロピル基、ｎ−ブチル基、ｓｅｃ−ブチル基、イソブチル基、ｔｅｒｔ−ブチル基などからなる炭素数１〜４のアルキル基である。また、３つのＲ３のうち、何れか一つが−ＯＨ基（ヒドロキシ基）であり、残りの２つが水素原子を表す。
上記式（Ｉ）中において、Ｒ１、Ｒ２は、互いに同一であっても異なっていてもよく、好ましくは、本発明の効果の更なる発揮、製造性などから互いに同一なものがよい。また、３つのＲ３のうち、２位の位置に−ＯＨ基（ヒドロキシ基）を有することが好ましい。
【００１２】
上記式（Ｉ）で示される具体的なロイコ色素としては、例えば、２−（２’−ヒドロキシフェニル）−６−フェニル−４−（４’−ジメチルアミノフェニル）ピリジン、２−（２’−ヒドロキシフェニル）−６−フェニル−４−（４’−ジエチルアミノフェニル）ピリジン、２−（２’−ヒドロキシフェニル）−６−フェニル−４−（４’−ジプロピルアミノフェニル）ピリジン、２−（２’−ヒドロキシフェニル）−６−フェニル−４−（４’−ジブチルアミノフェニル）ピリジン、２−（３’−ヒドロキシフェニル）−６−フェニル−４−（４’−ジメチルアミノフェニル）ピリジン、２−（４’−ヒドロキシフェニル）−６−フェニル−４−（４’−ジメチルアミノフェニル）ピリジン、２−（３’−ヒドロキシフェニル）−６−フェニル−４−（４’−ジエチルアミノフェニル）ピリジン、２−（４’−ヒドロキシフェニル）−６−フェニル−４−（４’−ジエチルアミノフェニル）ピリジン、２−（３’−ヒドロキシフェニル）−６−フェニル−４−（４’−ジプロピルアミノフェニル）ピリジン、２−（４’−ヒドロキシフェニル）−６−フェニル−４−（４’−ジプロピルアミノフェニル）ピリジン、２−（３’−ヒドロキシフェニル）−６−フェニル−４−（４’−ジブチルアミノフェニル）ピリジン、２−（４’−ヒドロキシフェニル）−６−フェニル−４−（４’−ジブチルアミノフェニル）ピリジンなどを挙げることができ、これらは１種または２種以上を混合して用いることができる。
好ましくは、発色濃度、明るい色調、製造性等の点から、Ｒ１、Ｒ２が、共にメチル基、エチル基、ｎ−プロピル基、ｎ−ブチル基であるものが好ましく、また、３つのＲ３のうち、２位又は４位の位置に−ＯＨ基（ヒドロキシ基）を有することが好ましく、特に２位の位置に有することが好ましい。上記の各アルキル基、３つのＲ３のうち、何れか一つに−ＯＨ基（ヒドロキシ基）を導入することにより、高い発色濃度と明るい色調を実現することが可能となる。
【００１３】
上記式（Ｉ）で示される各ロイコ色素の製造は、市販の又は汎用の合成手段により得られた２’−ヒドロキシアセトフェノンと、アミノベンズアルデヒド化合物と、フェナシルピリジニウムブロミドとを酸触媒の存在下で加熱反応させることなどにより、容易に上記式（Ｉ）で示される発色濃度及び明るい色調となるロイコ色素を得ることができる。例えば、２−（２’−ヒドロキシフェニル）−６−フェニル−４−（４’−ジメチルアミノフェニル）ピリジンを製造する場合は、２’−ヒドロキシアセトフェノンと、４−ジメチルアミノベンズアルデヒド化合物と、フェナシルピリジニウムブロミドとを酸触媒の存在下で加熱反応させることなどにより得ることができる。また、２−（３’−ヒドロキシフェニル）−６−フェニル−４−（４’−ジメチルアミノフェニル）ピリジンを製造する場合は、３’−ヒドロキシアセトフェノンと、４−ジメチルアミノベンズアルデヒド化合物と、フェナシルピリジニウムブロミドとを酸触媒の存在下で加熱反応させることなどにより得ることができる。
【００１４】
〔マイクロカプセル顔料〕
次に、本発明のマイクロカプセル顔料は、上記式（Ｉ）で示される色素、顕色剤、変色温度調整剤から少なくとも構成される熱変色性組成物を内包させたものである。
【００１５】
＜顕色剤＞
用いる顕色剤は、上記式（Ｉ）で示される色素を発色させる能力を有する成分となるものである。用いられる顕色剤は、従来公知のものが使用可能であり、例えば、無機酸、芳香族カルボン酸及びその無水物又は金属塩類、有機スルホン酸、その他の有機酸、フェノール性化合物や、ビスフェノール又はその誘導体等が挙げられる。
【００１６】
本発明においては、これらの顕色剤を１種又は２種以上組み合わせて用いることにより、発色時の色彩濃度を自由に調節することができる。従って、その使用量は、所望される色彩濃度に応じて任意に選択すればよく、特に限定されるものではないが、通常、前記した式（Ｉ）で示される色素１質量部に対して、０．１〜１００質量部程度の範囲内で選択するのが好適である。
【００１７】
＜変色温度調整剤＞
本発明に用いる変色温度調整剤は、前記式（Ｉ）で示される色素と顕色剤の呈色において変色温度をコントロールする物質である。
用いることができる変色温度調整剤は、従来公知のものが使用可能である。具体的には、アルコール類、エステル類、ケトン類、エーテル類、酸アミド類、アゾメチン類、脂肪酸類、炭化水素類、ビスフェノール誘導体等の化学構造中に水酸基を有する化合物と、炭素数８〜２２の飽和脂肪酸とから構成されるエステル化合物などが挙げられる。
【００１８】
この変色温度調整剤の使用量は、所望されるヒステリシス幅及び発色時の色彩濃度等に応じて適宜選択すればよく、特に限定されるものではないが、通常、色素１質量部に対して、１〜１００質量部程度の範囲内で使用するのが好ましい。
【００１９】
＜マイクロカプセル顔料＞
本発明に用いるマイクロカプセル顔料は、少なくとも上記式（Ｉ）で示される色素、顕色剤、変色温度調整剤からなる熱変色性組成物を、所定の平均粒子径（例えば、筆記具用インクでは、平均粒子径が０．３〜５μｍ）となるように、マイクロカプセル化することにより製造することができる。
なお、本発明で規定する「平均粒子径」は、粒子径分布解析装置ＨＲＡ９３２０−Ｘ１００（日機装株式会社性）を用いて、体積基準により算出されたＤ５０の値である。
【００２０】
マイクロカプセル化法としては、例えば、界面重合法、界面重縮合法、ｉｎ  ｓｉｔｕ重合法、液中硬化被覆法、水溶液からの相分離法、有機溶媒からの相分離法、融解分散冷却法、気中懸濁被覆法、スプレードライニング法などを挙げることができ、用途に応じて適宜選択することができる。
好ましいマイクロカプセル顔料としては、安定性、より充実した機能を発揮せしめる,から、コアシェル型のマイクロカプセル顔料が望ましい。
【００２１】
例えば、水溶液からの相分離法では、上記式（Ｉ）で示される色素、顕色剤、変色温度調整剤を加熱溶融後、乳化剤溶液に投入し、加熱攪拌して油滴状に分散させ、次いで、カプセル膜剤として、樹脂原料などを使用、例えば、アミノ樹脂溶液、具体的には、メチロールメラミン水溶液、尿素溶液、ベンゾグアナミン溶液などの各液を徐々に投入し、引き続き反応させて調製後、この分散液を濾過することにより目的の色素を用いた熱変色性のマイクロカプセル顔料を製造することができる。
【００２２】
本発明のマイクロカプセル顔料では、描線濃度、保存安定性、筆記性の更なる向上の点から、壁膜がウレタン樹脂、エポキシ樹脂、あるいはアミノ樹脂で形成されることが好ましい。ウレタン樹脂としては、例えば、イソシアネートとポリオールとの化合物が挙げられる。エポキシ樹脂としては、例えば、エポキシ樹脂とアミンの化合物が挙げられる。アミノ樹脂としては、例えば、メラミン樹脂、尿素樹脂、ベンゾグアナミン樹脂などで形成されること、更に好ましくは、製造性、保存安定性、筆記性の点から、メラミン樹脂で形成されることが望ましい。マイクロカプセル顔料の壁膜の厚さは、必要とする壁膜の強度や描線濃度に応じて適宜決められる。
なお、壁膜がアミノ樹脂で形成するためには、各マイクロカプセル化法を用いる際に、好適なアミノ樹脂原料（メラミン樹脂、尿素樹脂、ベンゾグアナミン樹脂等）、並びに、分散剤、保護コロイド剤などを選択する。
【００２３】
本発明のマイクロカプセル顔料では、上記式（Ｉ）で示される色素、顕色剤及び変色温度調整剤の種類、上記各成分の範囲の量などを好適に組み合わせることにより、黄色の発色温度、消色温度を好適な温度に設定することができる。
好ましくは、マイクロカプセル顔料（全量）中の上記式（Ｉ）で示される色素の含有量は、コア成分（ロイコ色素、顕色剤、変色温度調整剤、必要に応じてその他の成分）を基準に１〜２０質量％（以下、単に「％」という）となることが望ましい。この範囲の量とすることにより、更に、発色の際には、発色濃度に優れ、明るい色調となる。
【００２４】
このように構成される本発明のマイクロカプセル顔料は、発色濃度に優れ、明るい色調を有すると共に、易消色性、安定性に優れ、筆記具用インクなどの熱変色性の顔料として好適に用いることができ、後述するように、溶媒種が水性、または、油性の筆記具用インク組成物の顔料として用いても、その溶媒種等に影響を受けずに、上記効果を発揮することができるものである。
【００２５】
＜筆記具用インク組成物＞
本発明の筆記具用インク組成物は、上記構成のマイクロカプセル顔料を含有することを特徴とするものであり、水性、または、油性のボールペン用、マーキングペン用等の筆記具用インク組成物として用いることをできる。
本発明のマイクロカプセル顔料の含有量は、各水性又は油性のインク組成物全量に対して、好ましくは、５〜３０％、更に好ましくは、１０〜２５％とすることが望ましい。
このマイクロカプセル顔料の含有量が５％未満であると、着色力、発色性が不十分となり、一方、３０％を超えると、カスレが生じやすくなり、好ましくない。
【００２６】
＜筆記具用水性インク組成物＞
本発明の筆記具用インク組成物において、水性では、上記マイクロカプセル顔料の他、残部として溶媒である水（水道水、精製水、蒸留水、イオン交換水、純水等）の他、各筆記具用（ボールペン用、マーキングペン用等）の用途に応じて、本発明の効果を損なわない範囲で、水溶性有機溶剤、増粘剤、潤滑剤、防錆剤、防腐剤もしくは防菌剤などを適宜含有することができる。
【００２７】
用いることができる水溶性有機溶剤としては、例えば、エチレングリコール、ジエチレングリコール、トリエチレングリコール、プロピレングリコール、ポリエチレングリコール、３−ブチレングリコール、チオジエチレングリコール、グリセリン等のグリコール類や、エチレングリコールモノメチルエーテル、ジエチレングリコールモノメチルエーテル、単独或いは混合して使用することができる。
【００２８】
用いることができる増粘剤としては、例えば、合成高分子、セルロースおよび多糖類からなる群から選ばれた少なくとも一種が望ましい。具体的には、アラビアガム、トラガカントガム、グアーガム、ローカストビーンガム、アルギン酸、カラギーナン、ゼラチン、キサンタンガム、ウェランガム、サクシノグリカン、ダイユータンガム、デキストラン、メチルセルロース、エチルセルロース、ヒドロキシエチルセルロース、カルボキシメチルセルロース、デンプングリコール酸及びその塩、アルギン酸プロピレングリコールエステル、ポリビニルアルコール、ポリビニルピロリドン、ポリビニルメチルエーテル、ポリアクリル酸及びその塩、カルボキシビニルポリマー、ポリエチレオキサイド、酢酸ビニルとポリビニルピロリドンの共重合体、架橋型アクリル酸重合体及びその塩、非架橋型アクリル酸重合体及びその塩、スチレン−アクリル酸共重合体及びその塩などが挙げられる。
【００２９】
潤滑剤としては、顔料の表面処理剤にも用いられる多価アルコールの脂肪酸エステル、糖の高級脂肪酸エステル、ポリオキシアルキレン高級脂肪酸エステル、アルキル燐酸エステルなどのノニオン系や、高級脂肪酸アミドのアルキルスルホン酸塩、アルキルアリルスルホン酸塩などのアニオン系、ポリアルキレングリコールの誘導体やフッ素系界面活性剤、ポリエーテル変性シリコーンなどが挙げられる。また、防錆剤としては、ベンゾトリアゾール、トリルトリアゾール、ジシクロへキシルアンモニウムナイトライト、サポニン類など、防腐剤もしくは防菌剤としては、フェノール、ナトリウムオマジン、安息香酸ナトリウム、ベンズイミダゾール系化合物などが挙げられる。
【００３０】
この筆記具用水性インク組成物を製造するには、従来から知られている方法が採用可能であり、例えば、上記マイクロカプセル顔料の他、上記水性における各成分を所定量配合し、ホモミキサー、もしくはディスパー等の攪拌機により攪拌混合することによって得られる。更に必要に応じて、ろ過や遠心分離によってインク組成物中の粗大粒子を除去してもよい。
【００３１】
＜筆記具用油性インク組成物＞
本発明の筆記具用インク組成物において、油性では、上記構成のマイクロカプセル顔料を含有すると共に、主溶剤として、ポリプロピレングリコール、ポリブチレングリコール、ポリオキシプロピレンジグリセリルエーテルから選ばれる少なくとも一つとを含有することが好ましい。これらの溶剤を主溶剤として選択、使用することで、上記マイクロカプセル顔料の経時的な凝集を発生しないように作用するものである。
【００３２】
用いるポリプロピレングリコール、ポリブチレングリコールは、各重合度のものが使用できるが、本発明の効果を更に発揮せしめる点から、ポリプロピレングリコールでは重合度（重量平均）４００〜７００の範囲の使用が好ましく、ポリブチレングリコールでは重合度（重量平均）５００〜７００の範囲の使用が好ましい。
また、本発明で用いるポリオキシプロピレンジグリセリルエーテル〔ＰＯＰ（ｎ）ジグリセリルエーテル〕はジグリセリンの水酸基にポリオキシプロピレンが付加重合したものである。本発明においてポリオキシプロピレンジグリセリルエーテル〔ＰＯＰ（ｎ）ジグリセリルエーテル〕におけるオキシプロピレンの付加モル数（ｎ）は、本発明の効果を更に発揮せしめる点から、４〜２５が好ましく、更に好ましくは４〜１４である。
【００３３】
これらの主溶剤の含有量は、インク組成物中の全溶剤量に対して、５０〜１００％とすることが好ましく、更に好ましくは、８０〜１００％とすることが望ましい。この主溶剤の含有量が、５０％以上とすることにより、経時的な凝集の発生を極力抑制することができる。なお、本発明の効果を損なわない範囲で、上記主溶剤の他、主溶剤と相溶する性質を有する溶剤、例えば、グリセリン、ジグリセリン、プロピレングリコールなどの溶剤を適宜含有することができる。
【００３４】
この筆記具用油性インク組成物では、上記マイクロカプセル顔料、主溶剤の他、各筆記具用（ボールペン用、マーキングペン用等）の用途に応じて、また、必要に応じて、油性インクに悪影響を及ぼさず相溶することができる樹脂や分散剤、防錆剤、防腐剤、潤滑剤等を含有することができる。
用いることができる樹脂としては、例えば、ケトン樹脂、スチレン樹脂、スチレン−アクリル樹脂、テルペンフェノール樹脂、ロジン変性マレイン酸樹脂、ロジンフェノール樹脂、アルキルフェノール樹脂、フェノール系樹脂、スチレン−マレイン酸樹脂、ロジン系樹脂、アクリル系樹脂、尿素アルデヒド系樹脂、マレイン酸系樹脂、シクロヘキサノン系樹脂、ポリビニルブチラール、ポリビニルピロリドン等に代表される樹脂が挙げられる。
【００３５】
用いることができる分散剤として、上記に挙げたような樹脂の中からマイクロカプセル顔料を分散できるものを選択して使用することができ、界面活性剤やオリゴマーでも目的に沿うものであれば、含有することができる。
具体的な分散剤としては、例えば、ポリビニルアルコール、ポリビニルピロリドン、ポリビニルブチラール、ポリビニルエーテル、スチレン−マレイン酸共重合体、ケトン樹脂、ヒドロキシエチルセルロースやその誘導体、スチレン−アクリル酸共重合体等の合成樹脂やＰＯ・ＥＯ付加物やポリエステルのアミン系オリゴマー等が挙げることができる。
また、防錆剤、防腐剤、潤滑剤としては、上述の水性で用いた各種の防錆剤、防腐剤、潤滑剤を用いることができる。
【００３６】
この筆記具用油性インク組成物を製造するには、従来から知られている方法が採用可能であり、例えば、上記マイクロカプセル顔料の他、上記油性における各成分を所定量配合し、ホモミキサー、もしくはディスパー等の攪拌機により攪拌混合することによって得られる。更に必要に応じて、ろ過や遠心分離によってインク組成物中の粗大粒子を除去してもよい。
【００３７】
このように構成される本発明の筆記具用インク組成物では、上記式（Ｉ）で示される発色濃度に優れ、明るい色調となる色素、顕色剤及び変色温度調整剤を少なくとも含むマイクロカプセル顔料を含有する水性、または、油性のインクを処方し、このインクを搭載したボールペン体、マーキングペン体などの筆記具にて紙面等に筆記しても、経時的なマイクロカプセル顔料の凝集が発生せず、筆跡を良好に変色（発色：黄色、消色：無色）させることができ筆記具用インク組成物が得られるものとなる。
【実施例】
【００３８】
次に、製造例、実施例及び比較例により本発明を更に詳細に説明するが、本発明は下記実施例等に限定されるものではない。なお、以下において、配合単位である「部」は質量部を意味する。
【００３９】
下記製造例１〜４により、上記（Ｉ）で示される各色素を製造し、下記製造例５〜１１によりマイクロカプセル顔料１〜７を製造した。
〔製造例１：上記式（Ｉ）で示される色素（Ｒ１、Ｒ２が共にメチル基、Ｒ３のうち、２位の位置に−ＯＨ基（ヒドロキシ基））の製造〕
還流管を備えたフラスコに２’−ヒドロキシアセトフェノン２．７ｇ、４−ジメチルアミノベンズアルデヒド３．０ｇ、フェナシルピリジニウムブロミド７．２ｇ、酢酸アンモニウム３８．５ｇ、酢酸１０ｍｌを入れ、１４０℃で３時間攪拌した。反応終了後、６０℃でメタノールを加え、室温で析出物を濾過した。得られた個体を酢酸エチルに溶解して不要物を除去し、減圧して溶媒を留去した。残渣をアセトニトリルで再結晶することにより、目的物〔２−（２’−ヒドロキシフェニル）−６−フェニル−４−（４’−ジメチルアミノフェニル）ピリジン〕３．２ｇを得た。
【００４０】
〔製造例２：上記式（Ｉ）で示される色素（Ｒ１、Ｒ２が共にエチル基、Ｒ３のうち、２位の位置に−ＯＨ基（ヒドロキシ基））の製造〕
上記製造例１において、４−ジメチルアミノベンズアルデヒドに代えて４−ジエチルアミノベンズアルデヒドを用いて、製造例１と同様にして目的物〔２−（２’−ヒドロキシフェニル）−６−フェニル−４−（４’−ジエチルアミノフェニル）ピリジン〕３．２ｇを得た。
【００４１】
〔製造例３：上記式（Ｉ）で示される色素（Ｒ１、Ｒ２が共にプロピル基、Ｒ３のうち、２位の位置に−ＯＨ基（ヒドロキシ基））の製造〕
上記製造例１において、４−ジメチルアミノベンズアルデヒドに代えて４−ジプロピルアミノベンズアルデヒドを用いて、製造例１と同様にして目的物〔２−（２’−ヒドロキシフェニル）−６−フェニル−４−（４’−ジプロピルアミノフェニル）ピリジン〕３．２ｇを得た。
【００４２】
〔製造例４：上記式（Ｉ）で示される色素（Ｒ１、Ｒ２が共にブチル基、Ｒ３のうち、２位の位置に−ＯＨ基（ヒドロキシ基））の製造〕
上記製造例１において、４−ジメチルアミノベンズアルデヒドに代えて４−ジブチルアミノベンズアルデヒドを用いて、製造例１と同様にして目的物〔２−（２’−ヒドロキシフェニル）−６−フェニル−４−（４’−ジブチルアミノフェニル）ピリジン〕３．２ｇを得た。
【００４３】
〔製造例５：熱変色性マイクロカプセル顔料１の製造〕
ロイコ色素として、製造例１の色素４質量部、顕色剤として、ビスフェノールＡ２部、及び変色性温度調整剤として、ミリスチン酸ミリスチル２４部を１００℃に加熱溶融して、均質な組成物３０部を得た。
上記で得た組成物３０部の均一な熱溶液にカプセル膜剤として、ヘキサメチレンジイソシアネートビウレット変性体（Ｄ−１６５Ｎ、三井化学社）１０部を加えて攪拌混合した。次いで、保護コロイドとして１２％ポリビニルアルコール（ＰＶＡ−２０５、クラレ社）水溶液６０部を用いて、２５℃で乳化して分散液を調製した。次いで、５％の多価アミン５部を用いて、８０℃で６０分間処理してコアシェル型のマイクロカプセル顔料を得た。色相は、発色状態においては濃厚な黄色を呈し、消色状態においては残色がなく完全に無色となるものであった。
【００４４】
（製造例６：熱変色性マイクロカプセル顔料２の製造）
ロイコ色素として、製造例２の色素３部、顕色剤として、４，４’−（２−エチルヘキシリデン）ビスフェノール２部、及び変色性温度調整剤として、４，４’−（ヘキサフルオロイソプロピリデン）ビスフェノールジミリステート２４部を１００℃に加熱溶融して、均質な組成物２９部を得た。
上記で得た組成物２９部の均一な熱溶液を、保護コロイド剤として、メチルビニルエーテル・無水マレイン酸共重合樹脂〔ガンツレッツＡＮ−１７９：ＩＳＰ（株）社製〕４０部をＮａＯＨにてｐＨ４に溶解させた９０℃の水溶液１００部中に徐々に添加しながら、加熱攪拌して直径約０．５〜１．０μｍの油滴状に分散させ、次いでカプセル膜剤として、メラミン樹脂（スミテックスレジンＭ−３、（株）住友化学製）２０部を徐々に添加し、９０℃で３０分間処理してコアシェル型のマイクロカプセル顔料を得た。色相は、発色状態においては濃厚な黄色を呈し、消色状態においては残色がなく完全に無色となるものであった。
【００４５】
〔製造例７：熱変色性マイクロカプセル顔料３の製造〕
ロイコ色素として、製造例３の色素２質量部、顕色剤として、ビスフェノールＡ２部、及び変色性温度調整剤として、ミリスチン酸ミリスチル２４部を１００℃に加熱溶融して、均質な組成物２８部を得た。
上記で得た組成物２８部を用いて上記製造例５と同様に処理してコアシェル型のマイクロカプセル顔料を得た。色相は、発色状態においては濃厚な黄色を呈し、消色状態においては残色がなく完全に無色となるものであった。
【００４６】
〔製造例８：熱変色性マイクロカプセル顔料４の製造〕
ロイコ色素として、製造例４の色素１部、顕色剤として、４，４’−（２−エチルヘキシリデン）ビスフェノール２部、及び変色性温度調整剤として、４，４’−（ヘキサフルオロイソプロピリデン）ビスフェノールジミリステート２４部を１００℃に加熱溶融して、均質な組成物２７部を得た。
上記で得た組成物２７部を用いて上記製造例７と同様に処理してコアシェル型のマイクロカプセル顔料４を得た。色相は、発色状態においては濃厚な黄色を呈し、消色状態においては残色がなく完全に無色となるものであった。
【００４７】
（製造例９：比較例用の熱変色性マイクロカプセル顔料５の製造）
比較例用マイクロカプセル顔料は、ロイコ染料として３’，６’−ジメトキシフルオランを２質量部に変更して用いた以外は、製造例５と同様にしてマイクロカプセル顔料５を得た。色相は、発色状態においては黄色を呈し、消色状態においては無色となるものであった。なお、２質量部に変更したのは、４質量部ではロイコ染料の溶解性が不足して、良好なマイクロカプセル顔料が製造できなかったことによる。
【００４８】
（製造例１０：比較例用の熱変色性マイクロカプセル顔料６の製造）
比較例用マイクロカプセル顔料は、ロイコ染料として従来技術の欄で示した特許文献１で開示の２，６−ジフェニル−４−（４’−ジメチルアミノフェニル）−ピリジンを２質量部に変更して用いた以外は、製造例６と同様にしてマイクロカプセル顔料６を得た。色相は、発色状態においては黄色を呈し、消色状態においては無色となるものであった。なお、２質量部に変更したのは、３質量部ではロイコ染料の溶解性が不足して、良好なマイクロカプセル顔料が製造できなかったことによる。
【００４９】
（製造例１１：比較例用の熱変色性マイクロカプセル顔料７の製造）
比較例用マイクロカプセル顔料は、ロイコ染料として従来技術の欄で示した特許文献３で開示の４，４’−ビス（ジエチルアミノ）ベンゾフェノンを用いた以外は、製造例７と同様にしてマイクロカプセル顔料７を得た。色相は、発色状態においては黄色を呈し、消色状態においては無色となるものであった。
【００５０】
〔実施例１〜４及び比較例１〜３〕
（筆記具用インク組成物の処方）
下記表１に示す配合処方（マイクロカプセル顔料１〜７、水性インクの各成分）にしたがって、常法により各筆記具用水性インク組成物を調製した。なお、各マイクロカプセル顔料１〜７は、各マイクロカプセル分散液を濾過し、乾燥することによりマイクロカプセル顔料として取り出し使用した。なお、得られたマイクロカプセル顔料１〜７の平均粒子径は各々１．５〜２．１μｍであった。
【００５１】
（水性ボールペンの作製）
上記で得られた各筆記具用水性インク組成物を用いて水性ボールペンを作製した。具体的には、ボールペン〔三菱鉛筆株式会社製、商品名：シグノＵＭ−１００〕の軸を使用し、内径３．８ｍｍ、長さ１１３ｍｍポリプロピレン製インク収容管とステンレス製チップ（超硬合金ボール、ボール径０．５ｍｍ）及び該収容管と該チップを連結する継手からなるリフィールに上記各筆記具用水性インク組成物を充填し、インク後端に鉱油を主成分とするインク追従体を装填し、水性ボールペンを作製した。
得られた実施例１〜４及び比較例１〜３の各ボールペンを用いて、下記評価方法で彩度（色濃度）、筆記性の評価を行った。
これらの結果を下記表１に示す。
【００５２】
（１）彩度の測定方法
主な性能（色濃度≒彩度）は展色で評価した。
得られた筆記具用水性インク組成物を、バーコータ（ＲＤＳ０６、株式会社安田精機製作所）を用い、クラークケント紙（連量  １６０ｋｇ）に展色した。
ＪＩＳ  Ｚ  ８７８１に準拠するＬ＊ａ＊ｂ＊表色系に準拠した彩度（Ｃ＊ａｂ）の値は、ａ＊値及びｂ＊値を用いて、以下の式で表される。
【数１】
2018150475.tif 000004
この彩度Ｃ＊ａｂの値は、例えば、以下の条件で測定したものであることができる：
分光測色計（ＳＣ−Ｔ（Ｐ）、スガ試験機社製）
光学条件：拡散照明８°受光  ｄ８方式（正反射を除く）
光源：１２Ｖ５０Ｗハロゲンランプ
測色条件：Ｄ６５光、２°視野
測定領域：５φ（３か所測定の平均）
【００５３】
（２）筆記性の評価方法
得られた各ボールペンをＩＳＯ規格に準拠した筆記用紙に、フリーハンドで螺旋筆記し、目視により筆記性を下記の基準で評価した。
評価基準：
○：カスレを生じることなく筆記可能。
△：部分的にカスレが生じる。
×：全体的に大きくカスレが生じる。
【００５４】
【表１】
2018150475.tif 000005
【００５５】
上記表１の結果から明らかなように、本発明となる実施例１〜４のマイクロカプセル顔料１〜４を用いた筆記具用インク組成物は、本発明の範囲外となるマイクロカプセル顔料５〜７を用いた比較例１〜３の筆記具用インク組成物に較べて、彩度に優れ、筆記性も満足することが判明した。
これに対して、比較例１は、ロイコ色素として３’，６’−ジメトキシフルオランを用いたマイクロカプセル顔料５を含有した筆記具用インク組成物であり、比較例２は、２，６−ジフェニル−４−（４’−ジメチルアミノフェニル）−ピリジンを用いたマイクロカプセル顔料６を含有した筆記具用インク組成物であり、比較例３は４，４’−ビス（ジエチルアミノ）ベンゾフェノンを用いたマイクロカプセル顔料７を含有した筆記具用インク組成物であり、これらの筆記具用インク組成物では、満足のいく十分な彩度が得られないものであった。
【産業上の利用可能性】
【００５６】
水性、または、油性のボールペン、マーキングペンなどの筆記具に好適な色素、それを用いたマイクロカプセル顔料及び筆記具用インク組成物が得られる。